(57)【特許請求の範囲】
【請求項１】
ＪＩＳ  Ｋ  ６７２６に準拠して求められるけん化度が９２〜９８．５モル％であり、かつ重合度が１８００〜３０００であるＰＶＡ系樹脂と、該ＰＶＡ系樹脂１００重量部に対し、１〜２５重量部の範囲で添加されている多価アルコールとを含むＰＶＡ系樹脂フィルムを用意する工程と、
前記ＰＶＡ系樹脂フィルムを染色する工程と、
前記ＰＶＡ系樹脂フィルムを延伸する工程とを備え、
前記ＰＶＡ系樹脂フィルムを用意する工程を、支持フィルム上に、前記ＰＶＡ系樹脂と溶媒とを含み、かつ前記ＰＶＡ系樹脂の濃度が３６．４〜５５重量％である樹脂溶液を流延し、乾燥することにより行う、偏光フィルムの製造方法。
【請求項２】
前記ＰＶＡ系樹脂フィルムを染色する工程を、前記支持フィルム上にＰＶＡ系樹脂フィルムを支持した状態で行う、請求項１に記載の偏光フィルムの製造方法。
【請求項３】
前記ＰＶＡ系樹脂フィルムを染色する工程の後に、前記ＰＶＡ系樹脂フィルムを延伸する、請求項１又は２に記載の偏光フィルムの製造方法。
【請求項４】
前記ＰＶＡ系樹脂フィルムを染色する工程の前、または染色工程時に、前記ＰＶＡ系樹脂フィルムを延伸する工程を実施する、請求項１又は２に記載の偏光フィルムの製造方法。
【発明の詳細な説明】
【技術分野】
【０００１】
本発明は、ポリビニルアルコール（以下、ＰＶＡ）系樹脂フィルムからなる偏光フィルムの製造方法に関し、より詳細には、短時間で染色し得る工程を備えた偏光フィルムの製造方法、短時間の染色工程を経て得ることができる偏光フィルム及び該偏光フィルム用ＰＶＡ系樹脂に関する。
【背景技術】
【０００２】
従来、液晶表示装置などにおいては、ＰＶＡ系樹脂フィルムを用いて形成された偏光フィルムが広く用いられている。
【０００３】
ＰＶＡ系樹脂を用いた偏光フィルムの製造に際しては、ＰＶＡ系樹脂フィルムを一軸延伸し、次に染色し、しかる後、ホウ素化合物で固定化処理を行う。あるいは、ＰＶＡ系樹脂フィルムを染色した後一軸延伸し、次にホウ素化合物で固定処理を行う。
【０００４】
例えば、下記の特許文献１には、このようなＰＶＡ系樹脂フィルムを用いた偏光フィルム及びその製造方法が開示されている。特許文献１では、フィルム幅が２ｍ以上であり、幅方向に１ｃｍ離れた２点間のレターデーション差が５ｎｍ以下であり、かつ幅方向に１ｍ離れた２点間のレターデーション差が５０ｎｍ以下であるＰＶＡ系樹脂重合体フィルムが開示されている。このＰＶＡ系樹脂重合体フィルムでは、色むらが少なく、均一な延伸が可能であるとされている。
【０００５】
また、偏光フィルムでは、優れた偏光性能を有することが強く求められている。そのため、特許文献１では、用いるＰＶＡとして、けん化度が９５モル％以上が好ましく、特に９９．５モル％以上であることが望ましいとされている。
【０００６】
また、例えば下記の特許文献２には、支持フィルム上にＰＶＡ系樹脂の塗布層を形成し、支持フィルムごと延伸し、染色して得られる偏光板及びその製造方法が記載されている。ＰＶＡ系樹脂としては、重合度が１７００と２６００である、完全けん化品が開示されている。
【先行技術文献】
【特許文献】
【０００７】
【特許文献１】特許第３４２２７５９号
【特許文献２】特開２０００−３３８３２９号公報
【発明の概要】
【発明が解決しようとする課題】
【０００８】
特許文献１に記載のような従来のＰＶＡ系樹脂を用いた偏光フィルムの製造に際しては、ヨウ化カリウム水溶液などを用いて染色した後に一軸延伸し、あるいは一軸延伸した後ヨウ化カリウム水溶液などを用いて染色処理を施す。また、染色及び延伸後に、ホウ酸水溶液を用いて固定化処理を行っていた。この場合、染色や固定化処理に比較的長い時間を要していた。従って、偏光フィルムの生産性が低いという問題があった。
【０００９】
また、特許文献２に記載された偏光板の製造方法では、ヨウ素カリウム水溶液などを塗布した後に室温で乾燥し、ホウ酸水溶液を塗布して室温で乾燥させた後に、５０℃で５分間の乾燥処理を行うことによって、偏光フィルムを染色及び固定化している。この場合にも、染色や固定化処理に比較的長い時間を要しており、偏光フィルムの生産性が低いという問題があった。
【００１０】
本発明の目的は、上述した従来技術の欠点を解消し、短時間で確実に染色でき、かつ固定処理に必要な時間も短縮することができ、従って生産性を飛躍的に高め得る偏光フィルムの製造方法、並びに高い生産性で得ることが可能な偏光フィルム及び高い生産性を実現し得る偏光フィルム用ＰＶＡ系樹脂を提供することにある。
【課題を解決するための手段】
【００１１】
本発明に係る偏光フィルムの製造方法は、ＪＩＳ  Ｋ  ６７２６に準拠して求められるけん化度が９２〜９８．５モル％であるＰＶＡ系樹脂からなるＰＶＡ系樹脂フィルムを用意する工程と、前記ＰＶＡ系樹脂フィルムを染色する工程と、前記ＰＶＡ系樹脂フィルムを延伸する工程とを備える。
【００１２】
本発明に係る偏光フィルムの製造方法のある特定の局面では、前記ＰＶＡ系樹脂フィルムを用意する工程は、支持フィルム上に前記ＰＶＡ系樹脂と溶媒とを含む樹脂溶液を流延し、乾燥することにより行われる。
【００１３】
本発明に係る偏光フィルムの製造方法の他の特定の局面では、前記ＰＶＡ系樹脂フィルムを染色する工程が、前記支持フィルム上にＰＶＡ系樹脂フィルムを支持した状態で行われる。
【００１４】
本発明に係る偏光フィルムの製造方法においては、上記染色工程を実施した後にまたは染色工程と同じ工程で延伸しても良く、延伸工程を実施した後に染色工程を実施しても良い。もっとも、固定化処理は上記染色工程が終了した後に行われる。
【００１５】
本発明に係る偏光フィルムは、ＪＩＳ  Ｋ  ６７２６に準拠して求められたけん化度が９２〜９８．５モル％であるＰＶＡ系樹脂フィルムを用いて構成されている。
【００１６】
本発明に係る偏光フィルム用ＰＶＡ系樹脂は、ＪＩＳ  Ｋ  ６７２６に基づき求められるけん化度が９２〜９８．５モル％であるＰＶＡ系樹脂からなる偏光フィルム用ＰＶＡ系樹脂である。
【００１７】
本発明においては、該偏光フィルム用ＰＶＡ系樹脂からなるフィルムを染色及び延伸することにより得られた偏光フィルムも提供される。
【発明の効果】
【００１８】
本発明に係る偏光フィルムの製造方法では、けん化度が９２〜９８．５モル％の範囲内にあるＰＶＡ系樹脂フィルムを用いているため、後述の実施例から明らかなように、従来のＰＶＡ系樹脂フィルムを用いた偏光フィルムの製造方法に比べて染色時間を大幅に短縮することができる。また、染色後に行われる固定処理工程の時間も大幅に短縮することができる。しかも偏光性能はさほど低下しない。従って、良好な偏光性能を有するＰＶＡ系樹脂を用いた偏光フィルムを高い生産性で得ることが可能となる。
【００１９】
本発明に係る偏光フィルムは、けん化度が上記特定の範囲内にあるＰＶＡ系樹脂を用いて得られるため、製造工程における染色工程を大幅に短縮化することができるので、偏光フィルムのコストを大幅に低減することが可能となる。
【００２０】
また、本発明に係る偏光フィルム用ＰＶＡ系樹脂は、けん化度が９２〜９８．５モル％の範囲内にあるため、上記のように染色性において非常に優れているので、偏光フィルムの生産性を大幅に高めることが可能となる。
【発明を実施するための形態】
【００２１】
以下、本発明の詳細を説明する
【００２２】
（ＰＶＡ系樹脂）
本発明で用いられるＰＶＡ系樹脂は、従来より周知の方法に従って、ビニルエステルを重合し、得られたポリマーをけん化すなわち加水分解することにより得られる。本発明では、用いるＰＶＡ系樹脂のけん化度は、ＪＩＳ  Ｋ  ６７２６に準拠して測定した値で、９２〜９８．５モル％であることが必要である。
【００２３】
けん化度とは、ＪＩＳ  Ｋ  ６７２６に準拠して測定することにより得られた値であり、けん化によるビニルアルコール単位に変換される単位のうち、実際にビニルアルコール単位にけん化されている単位の割合を示すものである。けん化度が小さすぎると、偏光フィルムの偏光性能が低下する。けん化度が大きすぎると、染色に長時間を必要とし、偏光フィルムの生産性を高めることができない。より好ましくは、けん化度は、９２〜９８．５モル％の範囲である。
【００２４】
上記けん化度の調整方法は特に限定されないが、けん化すなわち加水分解条件により適宜調整することができる。
【００２５】
上記ビニルエステルとしては、酢酸ビニル、ギ酸ビニル、プロピオン酸ビニル、酪酸ビニル、ピバリン酸ビニル、バーサティック酸ビニル、ラウリン酸ビニル、ステアリン酸ビニル、安息香酸ビニルなどを用いることができる。
【００２６】
また、上記ビニルエステルを重合してなるポリマーは、上記ビニルエステルと他のモノマーとの共重合体であってもよい。このような他のモノマーすなわち共重合されるコモノマーとしては、例えば、エチレン、プロピレン、１−ブテン、イソブテンなどのオレフィン類；（メタ）アクリル酸及びその塩；（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸２−エチルヘキシルなどの（メタ）アクリル酸エステル類；アクリルアミド、ｎ−メチルアクリルアミド、Ｎ−エチルアクリルアミド、Ｎ，Ｎ−ジメチルアクリルアミド、（メタ）アクリルアミドプロパンスルホン酸及びその塩などの（メタ）アクリルアミド誘導体；Ｎ−ビニルピロリドンなどのＮ−ビニルアミド類；メチルビニルエーテル、エチルビニルエーテル、ｎ−プロピルビニルエーテル、ｉ−プロピルビニルエーテル、ｎ−ブチルビニルエーテルなどのビニルエーテル類；アクリロニトリル、メタクリロニトリルなどのニトリル類；塩化ビニル、塩化ビニリデンなどのハロゲン化ビニル類、酢酸アリル、塩化アリルなどのアリル化合物；マレイン酸及びその塩またはそのエステル；イタコン酸及びその塩またはそのエステル；ビニルトリメトキシシランなどのビニルシリル化合物；酢酸イソプロピニルなどを挙げることができる。上記のようなコモノマーを共重合し、変性ＰＶＡとする場合、変性量は１５モル％以下であることが好ましく、より好ましくは５モル％以下が望ましい。
【００２７】
上記ＰＶＡの重合度は特に限定されないが、好ましくは、１０００〜４０００、より好ましくは１５００〜３０００、さらに好ましくは１８００〜３０００の範囲である。重合度が低すぎると、偏光フィルムの強度が低下することがあり、重合度が高すぎると、溶媒に対する溶解性が低くなり、溶液流延による成膜が困難となる場合がある。なお、上記重合度は、ＪＩＳ  Ｋ  ６７２６に準拠して測定することができる。
【００２８】
上記ＰＶＡ系樹脂からなる樹脂フィルムを用意するに際しては、上記ＰＶＡ系樹脂を適宜の方法で成膜する方法を用いることができる。好ましくは、支持体上において、ＰＶＡ系樹脂と、溶媒とを含むＰＶＡ系樹脂溶液を流延し、乾燥する方法が用いられる。このような溶媒としては、上記ＰＶＡ系樹脂を溶解し得る限り特に限定されるものではない。このような溶媒としては、例えば、水、ジメチルスルホキシド、ジメチルホルムアミド、ジメチルアセトアミド、Ｎ−メチルピロリドン、エチレングリコール、グリセリン、プロピレングリコール、ジエチレングリコール、トリエチレングリコール、テトラエチレングリコール、トリメチロールプロパン、エチレンジアミン、ジエチレントリアミン、ジグリセリンなどを挙げることができる。これらの溶媒の１種または２種以上を用いることができる。なかでも、水、水とグリセリンとの混合溶媒、ジメチルスルホキシドが、ＰＶＡの溶解に優れているため、好適に用いられる。
【００２９】
なお、上記ＰＶＡ系樹脂溶液中には、必要に応じて、可塑剤、界面活性剤などを含有させておいてもよい。
【００３０】
上記可塑剤としては、特に限定されないが、多価アルコールが好適に用いられる。このような多価アルコールとしては、上記溶剤としても用いられる、エチレングリコール、グリセリン、プロピレングリコール、ジエチレングリコール、ジグリセリン、トリエチレングリコールなどを挙げることができる。このような多価アルコールは１種のみが添加されてもよく、２種以上が添加されてもよい。延伸性を高めるためには、ジグリセリン、エチレングリコール及びグリセリンが好ましい。
【００３１】
上記多価アルコールの添加量は、ＰＶＡ１００重量部に対し１〜２５重量部が好ましい。１重量部未満では、染色性や延伸性が低下するおそれがあり、２５重量部を超えると、ＰＶＡ系樹脂フィルムが柔軟になりすぎ、染色や延伸に際しての取扱い性が低下するおそれがある。上記界面活性剤としては、特に限定されず、適宜のアニオン性またはノニオン性の界面活性剤を好適に用いることができる。
【００３２】
上記ＰＶＡ系樹脂溶液におけるＰＶＡ系樹脂の濃度は、特に限定されないが、５〜６０重量％であることが望ましい。より好ましくは、１０〜５５重量％である。ＰＶＡ系樹脂の濃度が低すぎると、乾燥に長時間を必要とし、良好な膜質のＰＶＡ系樹脂フィルムを得ることが困難となることがあり、高すぎると、溶液流延が困難となることがある。
【００３３】
上記溶液流延に際し用いられる支持フィルムとしては、溶液流延に際しＰＶＡ系樹脂溶液を表面に維持し、かつＰＶＡ系樹脂フィルムを支持し得る限り特に限定されない。このような支持フィルムを構成する材料としては、例えば、ポリエチレン、ポリプロピレン、ポリエチレンテレフタレート、アクリル系樹脂などを挙げることができる。
【００３４】
上記溶液流延により支持フィルム上に形成されるＰＶＡ系樹脂フィルムの厚みは、偏光フィルムを得るためには、延伸後の厚みを１０〜２００μｍの範囲とすることが望ましい。
【００３５】
また、溶液流延後の乾燥については、自然乾燥、ＰＶＡ系樹脂のＴｇ以下の温度での加熱乾燥などの適宜の方法を用いることができる。
【００３６】
（偏光フィルムの製造）
本発明の偏光フィルムの製造方法では、上記ＰＶＡ系樹脂フィルムを染色する工程と、ＰＶＡ系樹脂フィルムを延伸する工程と、固定処理工程とを備える。この場合、染色後または染色と同じ工程で延伸してもよく、延伸後に染色してもよい。また、固定処理は、染色後に延伸と同時に行ってもよく、染色及び延伸工程が終わってからでもよい。
【００３７】
ＰＶＡ系樹脂フィルムの染色に際しては、適宜の染料を用いることができる。このような染料としては、ヨウ素−ヨウカリウム、ダイレクトブラック１７，１９，１５４、ダイレクトブラウン４４，１０６，１９５，２１０，２２３、ダイレクトレッド２，２３，２８，３１，３７，３９，７９，８１，２１０，２４２，２４７、ダイレクトブルー１，１５，２２，７８，９０，０８，１５１，１５８，２０２，２３６，２４９，２７０、ダイレクトバイオレット９，１２，５１，９８、ダイレクトグリーン１，８５、ダイレクトイエロー８，１２，４４，８６，８７、ダイレクトオレンジ２６，３９，１０６，１０７などの二色性染料を用いることができる。上記染料は１種のみを用いてもよく、２種以上の染料を併用してもよい。
【００３８】
染色に際しては、上記染料を含有する染料溶液中にＰＶＡ系樹脂フィルムを浸漬すればよい。もっとも、ＰＶＡ系樹脂フィルム上に染料溶液を塗工してもよい。
【００３９】
また、溶液流延によりＰＶＡ系樹脂フィルムを支持フィルム上において形成する方法では支持フィルムからＰＶＡ系樹脂フィルムを剥離して染色してもよい。あるいは、支持フィルム上に支持されたＰＶＡ系樹脂フィルムを、そのままの状態で染色してもよい。支持フィルム状に支持されたＰＶＡフィルム系樹脂フィルムを染色する場合には、まず延伸してから行うことが好ましい。いずれにしても、本発明によれば、ＰＶＡ系樹脂のけん化度が、９２〜９８．５モル％の範囲内にあるため、染色を速やかに行うことができる。
【００４０】
ＰＶＡ系樹脂フィルムの延伸は、ＰＶＡ系樹脂フィルムを一軸延伸することにより行う。一軸延伸の方法は、湿式延伸法または乾熱延伸法のいずれあってもよい。また、染色と同時に延伸を行ってよい。その場合には、染料溶液中にＰＶＡ系樹脂フィルムを浸漬した状態で延伸すればよい。
【００４１】
さらに、前述したように、染料溶液を用いて染色した後に、ＰＶＡ系樹脂フィルムを空気中で延伸してもよい。
【００４２】
延伸温度は特に限定されないが、ＰＶＡ系樹脂フィルムを単独で湿式延伸する場合には３０〜９０℃、単独で乾熱延伸する場合は、５０〜１８０℃の範囲の温度が好適である。支持フィルム等に支持した状態で乾熱延伸する場合、支持フィルムの種類によるが、支持フィルムが延伸される温度以上であり、かつ、ＰＶＡ系樹脂フィルムの劣化や分解が起こらない温度以下に適宜設定すればよい。支持フィルムが湿式延伸に適用できるものであれば、湿式延伸してもよい。
【００４３】
延伸倍率については、４倍以上が好ましく、より好ましくは５倍以上である。延伸倍率を高めることにより偏光性能を高めることができる。もっとも、延伸倍率が高すぎると、均一に延伸することができないおそれがある。従って、延伸倍率は８倍以下であることが望ましい。
【００４４】
本発明においては、染色を終了した後に、染料をＰＶＡ系樹脂フィルムに確実に固定化するための固定処理を行う。この固定処理は、周知の方法に従って行うことができる。すなわち、ホウ酸及び／またはホウ素化合物溶液中にＰＶＡ系樹脂フィルムを浸漬することにより、上記固定処理を行うことができる。固定処理に際しての温度は特に限定されず、３０〜９０℃程度とすればよい。固定処理は、染色後に延伸と同時に行ってもよく、延伸後に行ってもよい。
【００４５】
上記のように支持フィルム上にＰＶＡ系樹脂フィルムを成膜した場合には、支持フィルムからＰＶＡ系樹脂フィルムを剥離した後延伸してもよく、支持フィルムにＰＶＡ系樹脂フィルムが積層されたまま支持フィルムごと延伸してもよい。
【００４６】
なお、染色前に延伸を行う場合には、支持フィルムごとＰＶＡ系樹脂フィルムを延伸することが好ましい。それによって、ＰＶＡ系樹脂フィルムをより均一に延伸することができる。
【００４７】
上記のように染色及び延伸並びに固定処理を経た後、ＰＶＡ系樹脂フィルムを乾燥することにより、本発明の偏光フィルムを得ることができる。この乾燥は、自然乾燥により行ってもよいが、乾燥速度を高めるには、加熱乾燥することが望ましい。加熱温度は３０〜１５０℃が好ましく、より好ましくは５０〜１５０℃、さらに好ましくは５０〜１００℃の範囲である。
【００４８】
上記のようにして得られた本発明の偏光フィルムは、上記のようにＪＩＳ  Ｋ  ６７２６に基づき測定されたけん化度が９２〜９８．５モル％である上記ＰＶＡ系樹脂を用いて得られているので、染色工程及び固定処理に必要な時間を大幅に短縮することができる。従って、高い生産性で本発明の偏光フィルムを得ることができる。
【００４９】
なお、本発明の偏光フィルムは、液晶表示装置の偏光板などの様々な光学デバイスや表示デバイスに用いられる。その場合、通常、偏光フィルムの両面または片面に保護膜を積層し偏光板を構成することが好ましい。このような保護膜としては、三酢酸セルロース（ＴＥＣ）フィルム、酢酸・酪酸セルロース（ＣＥＢ）フィルム、アクリル系フィルム、ポリエステル系フィルムなどを用いることができる。また、貼り合わせ用の接着剤としては、ＰＶＡ系接着剤やウレタン系接着剤などを用いることができる。
【００５０】
以下、本発明の具体的な実施例及び比較例を挙げることにより、本発明の効果を明らかにする。なお、本発明は以下の実施例に限定されるものではない。
【００５１】
（実施例１）
けん化度９８．５モル％のＰＶＡ系樹脂（セキスイ・スペシャリティ・ケミカルズ製、商品名：ＣＥＬＶＯＬ  Ｃ３５０、重合度２５００）１００重量部と、グリセリン１０重量部とを混合してなる混合物に水を添加し、混合物濃度が４０重量％であるＰＶＡ系樹脂水溶液を調製した。
【００５２】
得られたＰＶＡ系樹脂溶液を、支持フィルムとしてのポリプロピレンフィルム上に塗布し、乾燥させ、ＰＶＡ系樹脂フィルムを得た。
【００５３】
上記支持フィルムに支持されたＰＶＡ系樹脂フィルムを、ヨウ素０．４ｇ／リットル及びヨウ化カリウム４０ｇ／リットルの濃度でヨウ素及びヨウ化カリウムを含む水溶液中に、３０℃の温度で１２０秒間浸漬し、染色した。次に、ホウ酸濃度４０ｇ／リットルのホウ酸５５℃水溶液中にＰＶＡ系樹脂フィルムを支持フィルムごとに２分間浸漬すると同時に、支持フィルムごとにＰＶＡ系樹脂フィルムを５．５倍の延伸倍率となるように５５℃の温度で一軸延伸し、偏光フィルムを得た。得られた偏光フィルムの厚みは２５μｍであった。この偏光フィルムに厚み８０μｍのトリアセチルセルロースフィルムを用い貼り合わせ、偏光板を得た。
【００５４】
（実施例２）
けん化度９３モル％のＰＶＡ系樹脂（セキスイ・スペシャリティ・ケミカルズ製、商品名：ＣＥＬＶＯＬ  Ｃ５４３、重合度２４５０）にＰＶＡ系樹脂を変更したこと以外は実施例１と同様にして偏光フィルムを作製し、かつ偏光板を得た。
【００５５】
（比較例１）
ＰＶＡ系樹脂として、けん化度９９．３モル％のＰＶＡ系樹脂（セキスイ・スペシャリティ・ケミカルズ製、商品名：ＣＥＬＶＯＬ  Ｃ１６５、重合度２５００）を用いたことを除いては、実施例１と同様にして偏光フィルムを作製し、かつ偏光板を作製した。
【００５６】
（比較例２）
ＰＶＡ系樹脂として、けん化度９９．３モル％のＰＶＡ系樹脂（セキスイ・スペシャリティ・ケミカルズ製、商品名：ＣＥＬＶＯＬ  Ｃ１２５、重合度１８００）を用いたことを除いては、実施例１と同様にして偏光フィルムを作製し、かつ偏光板を作製した。
【００５７】
（比較例３）
ＰＶＡ系樹脂として、けん化度９９．３モル％のＰＶＡ系樹脂（セキスイ・スペシャリティ・ケミカルズ製、商品名：ＣＥＬＶＯＬ  Ｃ１６５、重合度２５００）を用いたこと、染色時間を２４０秒及びホウ酸処理時間を５分間としたこと以外は実施例１と同様にして偏光フィルムを作製し、かつ偏光板を得た。
【００５８】
（実施例及び比較例の評価）
（１）偏光度の測定
実施例１，２及び比較例１〜３で得た各偏光板の偏光度Ｐを、島津製作所，分光光度計ＵＶ−３１０１ＰＣ装置を用いて、クロス透過率及びパラレル透過率を測定して求めた。クロス透過率をＹＣ、パラレル透過率をＹＰとしたとき、偏光度Ｐ＝｛（ＹＰ−ＹＣ）／（ＹＰ＋ＹＣ）｝１／２。
【００５９】
上記偏光度の評価において、偏光度の評価を以下の基準で行った。結果を下記の表１に示す。
【００６０】
○：９９以上
△：９０以上かつ９９未満
×：９０未満  
【００６１】
【表１】
0005735302.tif 000002
【００６２】
表１から明らかなように、比較例３では、偏光度は良好であるものの、染色に２４０秒を要し、ホウ酸による固定処理に５分と非常に長い時間を要していた。
【００６３】
また比較例１及び２では、実施例１，２と同様に染色時間を１２０秒及びホウ酸処理時間を２分としたが、得られた偏光フィルムの偏光度が９０未満と低かった。これに対して、実施例１及び２によれば、染色時間を１２０秒、固定処理時間を２分と短くしているにもかかわらず、得られた偏光フィルムの偏光度は良好であった。従って、けん化度の低いＰＶＡ系樹脂を用いた上記実施例１及び２によれば、良好な偏光性能を有する偏光フィルムを、高い生産性で得られることがわかる。